(57)【要約】【課題】  形態安定性と賦形性に優れ、樹脂含浸させて硬化させても反りがなく寸法安定性に優れたＦＲＰ製品を効率よく生産することができるステッチ基材、およびそれを用いた繊維強化プラスチックを提供すること。【解決手段】  複数本の強化繊維糸条を互いに並行に配列してなる強化繊維シート２が、少なくとも３枚以上積層され、これらのシートを貫通するステッチ糸３により縫合一体化されたステッチ基材１であって、前記強化繊維シート２のうち、外側層をなす第一外側シート２Ａおよび第二外側シート２Ｃにおける強化繊維の配向角を同一方向にする一方、これら両外側シートの間に配置される中間層において、前記第一外側シート２Ａおよび第二外側シート２Ｃと異なる繊維配向角で中間シート２Ｂを積層して、第一外側シート２Ａおよび第二外側シート２Ｃをステッチ基材１の厚み方向の中心面に対して鏡面対称にする。【選択図】  図１
2015030950.tif 000002
【特許請求の範囲】
【請求項１】
複数本の強化繊維糸条を互いに並行に配列してなる強化繊維シート（２）が、少なくとも３枚以上積層され、これらのシートを貫通するステッチ糸（３）により縫合一体化されたステッチ基材（１）であって、
前記強化繊維シート（２）のうち、外側層をなす第一外側シート（２Ａ）および第二外側シート（２Ｃ）における強化繊維の配向角が同一方向である一方、
これら両外側シートの間に配置される中間層において、前記第一外側シート（２Ａ）および第二外側シート（２Ｃ）と異なる繊維配向角で中間シート（２Ｂ）が積層されており、
第一外側シート（２Ａ）および第二外側シート（２Ｃ）がステッチ基材（１）の厚み方向の中心面に対して鏡面対称であることを特徴とするステッチ基材。
【請求項２】
第一外側シート（２Ａ）および第二外側シート（２Ｃ）の配向角と、中間シート（２Ｂ）の強化繊維の配向角とが、ステッチ糸（３）の延長方向に対して±３０〜±６０°の範囲であることを特徴とする請求項１記載のステッチ基材。
【請求項３】
第一外側シート（２Ａ）および第二外側シート（２Ｃ）の配向角と、中間シート（２Ｂ）の強化繊維の配向角とが、ステッチ糸（３）の延長方向に対してほぼ±４５°であることを特徴とする請求項１または２記載のステッチ基材。
【請求項４】
第一外側シート（２Ａ）および第二外側シート（２Ｃ）の配向角と、中間シート（２Ｂ）の強化繊維の配向角が、ステッチ糸（３）の延長方向に対して０°／９０°の組み合わせであることを特徴とする請求項１記載のステッチ基材。
【請求項５】
第一外側シート（２Ａ）および第二外側シート（２Ｃ）の強化繊維目付が同一であり、かつ、中間シート（２Ｂ）の強化繊維目付の１／２であることを特徴とする請求項１〜４の何れか一つに記載のステッチ基材。
【請求項６】
第一外側シート（２Ａ）および第二外側シート（２Ｃ）の目付が５０〜２５０ｇ／ｍ２の範囲であり、かつ、中間シート（２Ｂ）の目付が１００〜５００ｇ／ｍ２の範囲であることを特徴とする請求項１〜５の何れか一つに記載のステッチ基材。
【請求項７】
強化繊維シート（２）の強化繊維糸条が４００〜２０００ｔｅｘ繊度の炭素繊維糸であることを特徴とする請求項１〜６の何れか一つに記載のステッチ基材。
【請求項８】
請求項１〜７の何れか一つに記載のステッチ基材に樹脂が含浸されて、硬化して成形されていることを特徴とする繊維強化プラスチック。
【発明の詳細な説明】
【技術分野】
【０００１】
本発明は、ＦＲＰ成形基材の改良、更に詳しくは、形態安定性および賦形性の両者を備え、ＦＲＰ成形加工後においても反りのない寸法精度の高い成形品を効率良く作製することができるステッチ基材およびそれを用いた繊維強化プラスチックに関するものである。
【背景技術】
【０００２】
ガラス繊維や炭素繊維などの高強度・高弾性繊維を強化繊維とした繊維強化プラスチック（ＦＲＰ：Fiber-Reinforced-Plastics）は、軽量で高強度・高弾性率であることから、スポーツ・レジャー用品をはじめ、宇宙・航空機や一般産業などの広い分野で使われるようになってきており、特に、炭素繊維を強化繊維としたＣＦＲＰ（Carbon-Fiber-Reinforced-Plastics）は軽量化が要求される航空機の一次構造材料に採用されるようになっている。
【０００３】
従来、航空機用ＣＦＲＰの成形方法としては、炭素繊維糸を引き揃えるなどして一方向に配列したシート材、あるいは炭素繊維糸が二方向に配列した織物材に、予めマトリックス樹脂を含浸させたプリプレグ基材に加工し、得られたプリプレグ基材を成形型上に積層して、オートクレーブで加熱硬化させる方法が採用されている。
【０００４】
このような一方向プリプレグ基材や二方向織物プリプレグ基材は、炭素繊維糸が真っ直ぐに配列し、樹脂も確実に含浸させることができるので、炭素繊維の持つ高強度・高弾性率を十分に発揮させることができる。
【０００５】
しかしながら、このような一方向プリプレグ基材や二方向織物プリプレグ基材の場合、疑似等方性を得る目的で、適当なサイズに切り出し、その切り出し片の向きを変えながら積層する作業が必要になるため、この作業が非常に面倒で高コストになるという問題があった。
【０００６】
そのようなことから、最近では多軸ステッチ基材が注目されており、積層作業の省力化に期待され、ＣＦＲＰへの適用が盛んに検討されている。
【０００７】
例えば、＜特許文献１＞には、一方向に延びる炭素繊維糸条が並列された複数の繊維シートが、炭素繊維糸の方向を０°、±４５°、９０°、として積層され、ステッチ糸によって縫い合わせられた補強用多軸ステッチ基材が記載されている。
【０００８】
この補強用多軸ステッチ基材は、予め１枚ものの基材として製造されるので、成形型上でＦＲＰを成形する際には、その一体化された基材を成形型上にセットするだけで積層工程が終了することから、織物を１枚１枚、繊維の配向角度を変えながら積層する手間が省け、また、配向角度にずれが生じることがないので、信頼性の高い成形品を低コストで得ることができる。
【０００９】
また、この多軸ステッチ技術を用いて、強化繊維を並行に＋４５°方向に配列したシートと−４５°方向に配向したシートを重ねて、ステッチ糸で一体化することによって、強化繊維が±４５°に配向した長尺のバイアスステッチ基材を得ることができ、賦形性が必要とされる比較的大型の成形品の基材として多用されている。
【００１０】
従来の積層方法による問題点を説明するための基材積層概略図を図５に示す。この従来基材は、符号５で指示する強化繊維が基準軸方向（ステッチ糸の延長方向）から−４５°方向に配向したシートの上に、符号４で指示する強化繊維が同基準軸方向から＋４５°方向配向したシートが積層された構成であって、いわゆる「±４５°積層基材」である。なお、符号６で指示するものは、基材厚み方向の仮想の中心面（対称軸となる面）である。
【００１１】
このような「±４５°積層基材」に樹脂を含浸させて硬化した場合、樹脂は硬化による収縮が生じ、強化繊維の配向方向に対しては強化繊維の突っ張りによって収縮作用が抑えられるが、強化繊維の配向方向の直角方向においては、硬化による収縮に対する抵抗となるものがないために、図中の矢印Ｓ１およびＳ２の方向に収縮してしまう。
【００１２】
また、「±４５°積層基材」は、基材厚み方向の中心面に対して下側の−４５°配向シート５と上側の＋４５°配向シート４とでは、収縮の方向が９０°異なるために、丁度バイメタルの湾曲のように、＋４５°配向シート４のコーナーＰ１は上方に湾曲するし、−４５°配向シート５のコーナーＰ２は下方に湾曲する現象が起こり、複雑な反りが生じた成形品になってしまう。
【００１３】
このように、「±４５°積層基材」は、二つのシートが重なり合い、基材厚み方向の中心面（対称軸となる面）に対して非鏡面対称であるから、樹脂を含浸させて硬化させた場合、樹脂の硬化収縮により強化繊維の配向方向に対して直角方向に収縮応力が作用し、その収縮応力は表裏で９０°の角度で異なる方向であるから、樹脂の硬化後に成形品は複雑な反りが発生し、予定していた寸法精度のＦＲＰとならないという問題がある。
【００１４】
そこで、そのような反りを防止する手段として、例えばバイアスステッチ基材の積層順位が＋４５°／−４５°の基材と、その逆の積層順位である−４５°／＋４５°の２種類の基材を準備し、成形時に２種類のステッチ基材を積層する方法が知られている。
【００１５】
しかしながら、上記方法は積層構成を違えた２種類のステッチ基材を準備せねばならず、それぞれステッチＭ／Ｃ（マシニングセンター）の積層順位の条件を変えねばならないので非常に面倒であり、また、成形工程においても良く似た基材であるから積層順位の間違いを起こし易いという問題がある。
【先行技術文献】
【特許文献】
【００１６】
【特許文献１】国際公開第０１／６３０３３号
【発明の概要】
【発明が解決しようとする課題】
【００１７】
本発明は、従来のステッチ基材に上記のような問題があったことに鑑みて為されたものであり、その目的とするところは、形態安定性と賦形性に優れ、樹脂含浸させて硬化させても反りがなく寸法安定性に優れたＦＲＰ製品を効率よく生産することができるステッチ基材、およびそれを用いた繊維強化プラスチックを提供することにある。
【課題を解決するための手段】
【００１８】
本発明者が上記技術的課題を解決するために採用した手段を、添付図面を参照して説明すれば、次のとおりである。
【００１９】
即ち、本発明は、複数本の強化繊維糸条を互いに並行に配列してなる強化繊維シート２が、少なくとも３枚以上積層され、これらのシートを貫通するステッチ糸３により縫合一体化されたステッチ基材１であって、
前記強化繊維シート２のうち、外側層をなす第一外側シート２Ａおよび第二外側シート２Ｃにおける強化繊維の配向角を同一方向にする一方、
これら両外側シートの間に配置される中間層において、前記第一外側シート２Ａおよび第二外側シート２Ｃと異なる繊維配向角で中間シート２Ｂを積層して、
第一外側シート２Ａおよび第二外側シート２Ｃをステッチ基材１の厚み方向の中心面に対して鏡面対称にするという技術的手段を採用したことによって、ステッチ基材を完成させた。
【００２０】
また、本発明は、上記課題を解決するために、必要に応じて上記手段に加え、第一外側シート２Ａおよび第二外側シート２Ｃの配向角と、中間シート２Ｂの強化繊維の配向角とを、ステッチ糸３の延長方向に対して±３０〜±６０°の範囲にするという技術的手段を採用することもできる。
【００２１】
更にまた、本発明は、上記課題を解決するために、必要に応じて上記手段に加え、第一外側シート２Ａおよび第二外側シート２Ｃの配向角と、中間シート２Ｂの強化繊維の配向角とを、ステッチ糸３の延長方向に対してほぼ±４５°にするという技術的手段を採用することもできる。
【００２２】
更にまた、本発明は、上記課題を解決するために、必要に応じて上記手段に加え、第一外側シート２Ａおよび第二外側シート２Ｃの配向角と、中間シート２Ｂの強化繊維の配向角を、ステッチ糸３の延長方向に対して０°／９０°の組み合わせにするという技術的手段を採用することもできる。
【００２３】
更にまた、本発明は、上記課題を解決するために、必要に応じて上記手段に加え、第一外側シート２Ａおよび第二外側シート２Ｃの強化繊維目付を同一にして、かつ、中間シート２Ｂの強化繊維目付の１／２にするという技術的手段を採用することもできる。
【００２４】
更にまた、本発明は、上記課題を解決するために、必要に応じて上記手段に加え、第一外側シート２Ａおよび第二外側シート２Ｃの目付を５０〜２５０ｇ／ｍ２の範囲にして、かつ、中間シート２Ｂの目付を１００〜５００ｇ／ｍ２の範囲にするという技術的手段を採用することもできる。
【００２５】
更にまた、本発明は、上記課題を解決するために、必要に応じて上記手段に加え、強化繊維シート２の強化繊維糸条を４００〜２０００ｔｅｘ繊度の炭素繊維糸にするという技術的手段を採用することもできる。
【００２６】
また、本発明は、上記の何れか一つのステッチ基材に樹脂を含浸して、硬化して成形するという技術的手段を採用することによって、繊維強化プラスチックを完成させた。
【発明の効果】
【００２７】
本発明にあっては、複数本の強化繊維糸条を互いに並行に配列してなる強化繊維シートが、少なくとも３枚以上積層され、これらのシートを貫通するステッチ糸により縫合一体化されたステッチ基材において、前記強化繊維シートのうち、外側層をなす第一外側シートおよび第二外側シートにおける強化繊維の配向角を同一方向にする一方、これら両外側シートの間に配置される中間層において、前記第一外側シートおよび第二外側シートと異なる繊維配向角で中間シートを積層して、第一外側シートおよび第二外側シートをステッチ基材の厚み方向の中心面に対して鏡面対称にすることによって、形態安定性と賦形性に優れ、樹脂を含浸して硬化させても反りが発生することなく寸法精度の高いＦＲＰ成形品を得ることができる。
【００２８】
また、鏡面対称の基材を３枚のシートの積層により構成する場合には、従来のステッチＭ／Ｃのシート供給設備を増設することなく製造することができる。
【００２９】
更にまた、１枚ものの基材で鏡面対称構造をなしていることから、従来のように積層順位の異なった２種類の基材を準備する必要がないので、基材の生産性が高まると同時に、成形時の積層工程が減り、低コストの成形品を得ることができ、さらには成形工程における作業者の積層間違いを皆無にすることができる。
【００３０】
更にまた、従来２枚のステッチ基材を縫合して用いていた構成が１枚ものとなるので、成形品の物性に寄与しないステッチ糸の混率を下げることができ、より高性能な成形品を得ることが可能となる。
【００３１】
以上の様に、本発明のステッチ基材はＦＲＰ製品の低コスト化・高性能化に繋がることから、産業上の利用価値は頗る大きい。
【図面の簡単な説明】
【００３２】
【図１】本発明の実施形態のステッチ基材の構造を表わす説明正面図である。
【図２】本発明の実施形態のステッチ基材の構造を表わす説明断面図である。
【図３】本発明の実施形態のステッチ基材の変形例の構造を表わす説明正面図である。
【図４】本発明の実施形態のステッチ基材の変形例の構造を表わす説明正面図である。
【図５】従来の積層方法による問題点を説明するための基材積層概略図である。
【発明を実施するための形態】
【００３３】
本発明を実施するための形態を、具体的に図示した図面に基づいて、更に詳細に説明すると、次のとおりである。
【００３４】
本発明の実施形態を図１から図４に基づいて説明する。図１中、符号１で指示するものは、ステッチ基材の本体である。
【００３５】
また、符号２で指示するものは強化繊維シートであり、この強化繊維シート２は、強化繊維を一方向に並行（引き揃え等）して形成されており、複数枚を積層するにあたり、最も外側に位置するものを、それぞれ第一外側シート２Ａおよび第二外側シート２Ｃとし、これらに挟持される中間層に位置するものを中間シート２Ｂとする（図２参照）。
【００３６】
本実施形態の強化繊維としては、ポリエステル繊維、ポリアミド繊維、ポリオレフィン繊維、ビニロン繊維、炭素繊維、ガラス繊維、アラミド繊維、ボロン繊維、セラミック繊維などの中から選ばれた一種または複数種で作製することができ、なかでも、炭素繊維は高強度・高弾性率を有し、複合材料として軽量化効果が発揮され易いので好ましい。
【００３７】
また、炭素繊維のなかでも繊度４００〜２０００ｔｅｘの太い糸が好ましい。４００ｔｅｘ以下の細繊度糸であると低目付基材では均一に炭素繊維を分散させたシートを可能にするが炭素繊維の製造コストが非常に高価であるから成形品自体が高価になる問題点がある一方、２０００ｔｅｘ以上の太繊度となると炭素繊維の製造コストは低いが、太繊度であるために、糸幅を大きく拡げてシート状にせねばならず、炭素繊維の撚りなどで開繊不良な個所が存在すると繊維束間に隙間が生じたり、繊維密度が不均一となる欠点が生じるおそれがあるからである。
【００３８】
更にまた、符号３で指示するものはステッチ糸であり、このステッチ糸３は、前記強化繊維シート２同士を縫合する部材である。本発明のステッチ糸３としては、通常一般に用いられている糸種を使うことができ、ポリアミド繊維、ポリエステル繊維、ポリアラミド繊維等のフィラメント糸、あるいは伸縮性を有したそれらの捲縮加工糸を用いることができる。また、ステッチ糸３の繊度として、ステッチ基材１の表面凹凸減少や、ステッチ糸混率減少による機械的特性向上のためには、できるだけ細繊度である１〜１２ｔｅｘ（１０〜１２０ｄｔｅｘ）が好ましい。繊度が１ｔｅｘ以下となると強力が弱くなるためにステッチ加工性が低下する問題がある一方、繊度１２ｔｅｘ以上となると加工性や基材の形態安定性が向上するが、前述のように表面の凹凸が大きくなり、また、ステッチ糸の混率が高くなって成形品の機械的特性を低下させる問題があるからである。
【００３９】
しかして、本発明のステッチ基材を構成するにあっては、まず、両外層をなす第一外側シート２Ａおよび第二外側シート２Ｃは強化繊維の配向がステッチ糸３の延長方向（図中の上下方向）に対して＋４５°の角度をなすように配置する。
【００４０】
次いで、第一外側シート２Ａおよび第二外側シート２Ｃに挟まれた中間層をなす中間シート２Ｂを−４５°の配向角度になるように配置して、これらのシートを積層し、ステッチ糸３により一体化する（図１および図２参照）。
【００４１】
シート同士を縫合するステッチの組織としては、鎖編、１／１トリコット編、あるいは鎖編とトリコット編がミックスされた変化組織であってもよく、賦形性と基材の安定性を考慮して適宜選択することができる。
【００４２】
そして、本実施形態では、ステッチ基材１の繊維配向を、ステッチ基材１の厚み方向の中心を対称面として鏡面対称にする。この際、中間シート２Ｂの枚数は任意であるが、積層工程が容易であり、鏡面対称構造となる最低単位であることから、中間シート２Ｂを１枚として、合計３枚の強化繊維シート２を積層する。
【００４３】
このように、本実施形態では、±４５°配向のバイアスステッチ基材において反りを防ぐために、積層順位が＋４５°／−４５°配向の基材、または、その逆の積層順位である−４５°／＋４５°配向の２種類の基材を積層して鏡面対称構造とすることにより、強化繊維の配向方向と直角方向の硬化収縮応力が作用する個所が２種類の積層基材の中心面に対して対称位置に存在するので、互いに打ち消し合って反りが発生しないと考えられる。したがって、ＦＲＰの成形加工において、成形品の寸法精度を確保することができる。
【００４４】
また、本実施形態では、以上の積層構成において、必要に応じて、均一を図るために第一外側シート２Ａと第二外側シート２Ｃを同一目付（密度）とすることができる。
【００４５】
更に、ステッチ基材１において、第一外側シート２Ａと第二外側シート２Ｃの強化線繊維目付が同一で、その強化繊維目付は中間層をなす中間シート２Ｂの強化繊維目付の１／２にすることができる。こうすることにより、例えば±４５°の両方向に配向する総繊維量が同じとなり、両方向の機械的特性を等しくすることができるので好ましい。
【００４６】
なお、各強化繊維シート２（２Ａ・２Ｂ・２Ｃ）の強化繊維目付は成形品の機械的要求特性に応じて適宜選択できる。
【００４７】
また、本実施形態のステッチ基材１の第一外側シート２Ａおよび第二外側シート２Ｃと中間シート２Ｂの強化繊維の配向角が、ステッチ糸３の延長方向に対して±３０〜±６０°の範囲であることが好ましく、特に、±４５°であることが好ましい。
【００４８】
一般的な多軸ステッチ基材は、０°／±４５°／９０°と４方向に強化繊維が配向した、いわゆる「擬似等方性」を有していることが特徴であるが、擬似等方性であるが故に賦形性がなくて曲面を有した成形品には適さないという問題点がある。
【００４９】
そこで、強化繊維の配向角が、ステッチ糸３の延長方向に対して、±３０〜±６０°の範囲の２方向に配向したステッチ基材であると、強化繊維がステッチ糸３の延長方向および基材の幅方向に配向していないので、賦形性に優れ、曲面を有した成形金型の容易に沿わせることができ、しかも、ステッチ基材１は広幅で長尺に形成することが可能であるから、大型で曲面を有した成形品に適用することができる。
【００５０】
特に、０°／９０°配向基材と併用して等方性を得る目的では、強化繊維の配向角が０°／９０°基材の中間の角度となる±４５°が最も好ましい角度である。
【００５１】
ただし、本発明でいう強化繊維の配向角は公称値であって、賦形性があるために実際にはある程度の範囲が含まれる。また、図３に示すように、第一外側シート２Ａおよび第二外側シート２Ｃが＋４５°（または−４５°配向）で、中間シート２Ｂが０°配向し、ステッチ糸３で一体化したステッチ基材でも良いし、さらには、第一外側シート２Ａおよび第二外側シート２Ｃが０°または９０°配向で、中間層２Ｂが＋４５°または−４５°配向して構成したものであっても良い。
【００５２】
また、本実施形態の第一外側シート２Ａおよび第二外側シート２Ｃの繊維目付は５０〜２５０ｇ／ｍ２の範囲が好ましい。繊維目付が５０ｇ／ｍ２以下となると強化繊維の糸幅を大きく拡げる必要があり、拡がり斑が生じる問題があって均一に分散したシートが得られなくなる一方、シートの繊維目付が２５０ｇ／ｍ２以上となるとステッチ基材自体の重量が大きくなり取り扱いが難しくなる問題があるからである。
【００５３】
また、中間層をなす中間シート２Ｂの目付は１００〜５００ｇ／ｍ２が好ましい。更に、第一外側シート２Ａおよび第二外側シート２Ｃの繊維目付の２倍とすることにより、両外側シートの繊維配向方向と中間シート２Ｂの繊維配向方向の繊維量が同一となり、機械的特性が同じとなるので好ましい。
【００５４】
従来は、２種のステッチ基材を合わせて使用していたのに対して、本発明のステッチ基材は、１枚ものの一体化したステッチ基材であることから、同じ繊度のステッチ糸を用いてもステッチ糸の混率は半分近くに減少させることができる。
【００５５】
なお、本実施形態は、図４に示すような構成にすることもできる。本変形例では、強化繊維の配向角がステッチ糸の延長方向に対して０°／９０°の組み合わせのステッチ基材、すなわち、両外側シート２Ａ・２Ｃが９０°配向で、中間シートが０°配向となるものである。そして、両外側シート２Ａ・２Ｃの総繊維目付と中間シートの繊維目付とを合わせることにより、２方向の機械的特性を同じにすることができる。
【００５６】
＜ＦＲＰ成形品について＞
次に、本発明のステッチ基材１に樹脂を含浸させ硬化させたＦＲＰ成形品について説明する。樹脂としては、例えばエポキシ、フェノール、ポリベンゾイミダゾール、シアネートエステル、不飽和ポリエステル、ビニルエステル、エラストマーなどの熱硬化樹脂等を使用することができる。
【００５７】
また、成形方法としては、予め樹脂を含浸させてプリプレグにして金型上に積層して真空パックして、オートクレーブまたは硬化炉で加熱硬化させるプリプレグ成形法、或いは、金型に積層して樹脂注入した後加熱硬化させる、ＲＴＭ成形法やＶaＲＴＭ成形法を採用することができる。
【００５８】
成形加工における樹脂の付着量は、強化繊維の体積含有率（Ｖｆ）をできるだけ高くし、高い強度・弾性率を発揮させる目的で、３０〜５０重量％にすることが好ましい。樹脂付着量が５０重量％以上となると、強化繊維の体積含有率が低くなりＦＲＰ材料としての強度、弾性率が低くなることから、ＦＲＰの軽量化効果が発揮できなくなるという問題があり、また、樹脂量が多くなりすぎて、成形品のどちらか片面に扁在し、基材自体が鏡面対称の構造であっても、樹脂が対称的に存在していないと成形品に反りが発生する問題がある。一方、３０重量％以下となると、ステッチ基材内の空隙全体に充填するのに不足するため、ＦＲＰ内に樹脂の欠損部が生じて破壊の原因となるおそれがある。
【００５９】
本発明のＦＲＰ成形品に用いるステッチ基材１としては、強化繊維が±４５°に配向した鏡面対称のステッチ基材単独であっても良いが、等方性を得る目的で、本発明の±４５°配向ステッチ基材と、本発明の０°／９０°配向ステッチ基材、または０°／９０°配向織物基材などを組合せて積層し、全体として鏡面対称となるような構造にすることができる。
【００６０】
なお、ステッチ基材の場合、ニットループが成形品の表面にも表れて、表面平滑性が損なわれるおそれがあるため、本発明の±４５°配向のステッチ基材を中間層として、その両表面に織物材などを配置して積層することにより、表面平滑性と等方性を有し、および反りがない寸法精度の高いＦＲＰ成形品を得ることができる。
【００６１】
また、本発明のＦＲＰ成形品は、比較的緩やかな曲面を有した車両の外板などに用いることができ、特に、強化繊維を炭素繊維として自動車の外板に用いることで、車体の軽量化が可能となり、低燃費化に繋がる。
【００６２】
本発明は、概ね上記のように構成されるが、図示の実施形態に限定されるものでは決してなく、「特許請求の範囲」の記載内において種々の変更が可能であって、例えば、鏡面対称構造になるものであれば、中間シート２Ｂは１枚に限らず複数枚にすることができ、特に、奇数枚であれば、容易に鏡面対称構造にすることができ、本発明の技術的範囲に属する。
【実施例】
【００６３】
（実施例１）
強化繊維として、引張強度が４，９００ＭＰａ、引張弾性率が２３０ＧＰａ、フィラメント数が１２，０００本のＰＡＮ（ポリアクリルニトリル）系炭素繊維糸条（総繊度：８００ｔｅｘ）を用い、ステッチ糸には３３ｄｔｅｘのポリエステル糸を用い、炭素繊維糸が基材の長手方向に対して、−４５゜／＋４５゜／−４５゜となるように配列し、それぞれの層の目付を１００ｇ／ｍ２とし、ステッチ糸で一体にした強化繊維基材＜Ａ＞を作製した。
【００６４】
次に、得られた強化繊維基材＜Ａ＞をＶａＲＴＭ成形法により成形し成形板を得た。成形条件としては、基材を３０ｃｍ角に切り出し、一層を離形処理された金型に置いて、その上よりピールプライ、メディアを置き、フィルムバッグし、エポキシ樹脂（ナガセケムテックス社製：ＸＮＲ６８０９）を注入し、１２０℃×２時間をかけ硬化し、成形板を得た。その結果、得られた成形板に反りなどは見られなかった。
【００６５】
更に、成形板からそれぞれ−４５°方向、＋４５°方向に試験片を切り出し、ＪＩＳ  Ｋ  ７１６４に準拠し引張試験を行った。その結果、−４５°方向の引張強度は１，６２０ＭＰａ、引張弾性率９７ＧＰａを得られ、＋４５°方向には８２０ＭＰａ、引張弾性率は４９ＧＰａとなった。また、強化繊維基材＜Ａ＞の−４５°方向は＋４５°方向に対して炭素繊維の目付量が２倍であるため、引張強度は凡そ２倍の値となった。
【００６６】
（実施例２）
強化繊維として、引張強度が４，９００ＭＰａ、引張弾性率が２３０ＧＰａ、フィラメント数が１２，０００本のＰＡＮ系炭素繊維糸条（総繊度：８００ｔｅｘ）を用い、ステッチ糸には３３ｄｔｅｘのポリエステル糸を用い、炭素繊維が基材の長手方向に対して、９０゜／０゜／９０゜となるように配列し、それぞれの層の目付を各々１５０ｇ／ｍ２、３００ｇ／ｍ２、１５０ｇ／ｍ２とし、ステッチ糸で一体にした強化繊維基材＜Ｂ＞を作製した。
【００６７】
次に、得られた強化繊維基材＜Ｂ＞を、前記（実施例１）と同じ条件で成形板を作成した。その結果、得られた成形板に反りなどは見られなかった。
【００６８】
更に、成形板からそれぞれ０°方向、９０°方向に試験片を切り出し、ＪＩＳ  Ｋ  ７１６４に準拠し引張試験を行った。結果、０°方向の引張強度は１，３３０ＭＰａ、引張弾性率７５ＧＰａを得られ、９０°方向には１，２５０ＭＰａ、引張弾性率は７３ＧＰａとなった。また、強化繊維基材＜Ｂ＞の０°方向と９０°方向は炭素繊維の目付量が同等であるため、引張強度は同等の値となった。
【００６９】
（比較例１）
強化繊維として、引張強度が４，９００ＭＰａ、引張弾性率が２３０ＧＰａ、フィラメント数が１２，０００本のＰＡＮ系炭素繊維糸条（総繊度：８００T）を用い、ステッチ糸には３３ｄｔｅｘのポリエステル糸を用い、炭素繊維糸が基材の長手方向に対して、−４５゜／＋４５゜／−４５゜となるように配列し、それぞれの層の目付を各々１００ｇ／ｍ２、２００ｇ／ｍ２、３００ｇ／ｍ２としステッチ糸で一体にした強化繊維基材＜Ｃ＞を作製した。
【００７０】
次に、得られた強化繊維基材＜Ｃ＞を、前記（実施例１）と同じ条件で成形板を作成した。その結果、得られた成形板に反りが発生し、物性試験を行うことはできなかった。
【符号の説明】
【００７１】
１    ステッチ基材
２    強化繊維シート
２Ａ  第一外側シート
２Ｂ  中間シート
２Ｃ  第二外側シート
３    ステッチ糸
４    −４５°配向シート
Ｐ１  −４５°配向シートのコーナー
５    ＋４５°配向シート
Ｐ２  ＋４５°配向シートのコーナー
６    基材厚み方向の仮想中心面
Ｓ１・Ｓ２  収縮方向
【図１】
2015030950.tif 000003
【図２】
2015030950.tif 000004
【図３】
2015030950.tif 000005
【図４】
2015030950.tif 000006
【図５】
2015030950.tif 000007